(57)【要約】【課題】長時間にわたり水素を発生させることが可能な水素化マグネシウムを含む浴用剤及び化粧料を提供する。【解決手段】水素化マグネシウムを立方体に固形化し、その角部を面取り加工または、円弧状にすることにより、形が崩れ難いものとする。固形化された水素化マグネシウムを通気可能な網目状の袋に浮き上がり防止用の重りと共に収納し、水中に浸漬することにより、水溶液に発生した水素気泡を長時間水と接触させることにより水素の溶存量を高めることができる。【選択図】図４
2017031093.tif 000002
【特許請求の範囲】
【請求項１】
固形化された水素化マグネシウムを含む浴用剤及び化粧料において、前記水素化マグネシウムの固形物の形状を一辺が３０mm以下の立方体とすることを特徴とする浴用剤及び化粧料。
【請求項２】
請求項１において立方体の角部を面取り加工または、円弧状に形成したことを特徴とする浴用剤及び化粧料。
【請求項３】
請求項１〜２において、前記固形物を通気可能な網目状の袋に浮き上がり防止用の重りと共に収納したことを特徴とする浴用剤及び化粧料。
【発明の詳細な説明】
【技術分野】
【０００１】
本発明は、固形化された水素化マグネシウムからなる浴用剤及び化粧料に関する。
【背景技術】
【０００２】
水素化マグネシウムは、マグネシウムの金属原子間の隙間に水素を保持してなる化合物であり、下記式（１）の反応式に従って水と反応して水素を放出しながら分解する性質を持つ。下記式（１）で示す加水分解反応により、水素化マグネシウムの１５．２[wt%]の水素が発生する。
ＭｇＨ２＋２Ｈ２Ｏ→Ｍｇ（ＯＨ）２＋２Ｈ２…（１）
【０００３】
水素化マグネシウムを製造する方法には種々あるが、例えば特許第４０８３７８６号公報又は特許第４４２５９９０号公報に開示されている方法によって、効率的に製造することが可能となっている。
【０００４】
水素化マグネシウムを水と反応させて発生させた水素を水溶液に溶解させることにより、還元性を有する浴用剤及び化粧料として利用できる。
【０００５】
水素を水に溶解させると水の酸化還元電位が還元サイドに低下することが知られている。このような還元性水性組成物は抗酸化作用があるため人体の皮膚を通じて体内に取り込めば、悪玉活性酸素のみに作用しこれを消去して健康に資すること、あるいは化粧水等のスキンケア用品に用いれば皮膚の老化を防止する作用があることなどが特許文献１に開示されている。
【０００６】
また、特許文献２において微粒子化した粉末状の水素化マグネシウムは、水との反応によって、水素を再現性よく大量に安定して発生させることができるとしている。
【先行技術文献】
【特許文献】
【０００７】
【特許文献１】特開２０００−１１９１６１号公報
【特許文献２】特開２０１２−１７１８７１号公報
【発明の開示】
【発明が解決しようとする課題】
【０００８】
しかしながら、以上の技術によれば、前記水素化マグネシウムを微粒子化して利用することにより、個々の微粒子が一気に水と接してしまうことにより、水素を発生させる反応が長続きしない。また、水素化マグネシウムは水と反応後は水酸化マグネシウム＝Ｍｇ（ＯＨ）２ となり水に溶けきらずに残ってしまうので、微粒子化した状態で水中に浮遊する為、前記浮遊物が皮膚へ接触することにより、皮膚にざらつき感を与え、肌への触感を損ねる。
【０００９】
本発明は、上記の問題を解消するためになされたものであり、長時間にわたり水素を発生させることが可能であり、形が崩れ難い形状を考慮した、水素化マグネシウムからなる浴用剤及び化粧料を提供することを目的とする。
【課題を解決するための手段】
【００１０】
上記目的を達成するため、本発明による浴用剤及び化粧料は、形状が一辺を３０mm以下の立方体とする固形化された水素化マグネシウムを含むことを特徴としている（請求項１）。
【００１１】
立方体の角部を面取り加工または、円弧状に形成されていることが望ましい（請求項２）。
【００１２】
固形化された水素化マグネシウムをそのまま水に投入した場合、発生した水素の浮力により水面まで浮上してしまう。そこで、固形化された水素化マグネシウムを通気可能な網目状の袋に浮き上がり防止用の重りと共に収納することが望ましい（請求項３）。
【発明の効果】
【００１３】
請求項１の発明によれば、形状が一辺を３０mm以下の立方体とする固形化された水素化マグネシウムを含むことにより、水素化マグネシウムの粉末が一度に水に接触することが防げ、長時間にわたり水素を発生させることが可能であり、固形化された水素化マグネシウムを容器に入れて使用することを考慮すると、容器の大きさ、形状にもよるが片手の手のひらの中に納まりやすく扱いやすい浴用剤及び化粧料を提供することができる。
【００１４】
請求項２の発明によれば、崩れ難い固形化された水素化マグネシウムを使用できる。
【００１５】
請求項３の発明によれば、固形化された水素化マグネシウムを通気可能な網目状の袋に浮き上がり防止用の重りと共に収納することにより、常に水底に沈めておくことが可能となり、発生した水素を無駄なく水に溶存させることができる。
【図面の簡単な説明】
【００１６】
【図１】１８０リットルの４０℃の湯中に投入した、水素化マグネシウムの形態の違いによる、時間経過にともなう溶存水素濃度を比較した図表である。
【図２】水素化マグネシウムを円筒形に形成し、３日間水に浸けた場合の直径（d）と高さ（t）の違いによる水素発生量の比較をした図表である。
【図３】水素化マグネシウムを立方体に形成し、３日間水に浸けた場合の一辺（d）と高さ（t）の違いによる水素発生量の比較をした図表である。
【図４】水素化マグネシウムを立方体に形成し、３日間水に浸けた場合の面取り半径（r）の違いによる破損率を比較した図表である。
【発明を実施するための形態】
【００１７】
以下、本発明の実施の形態について図面を参照しながら説明する。
【００１８】
図１において、微粒子状の水素化マグネシウムは瞬間的溶存水素濃度は最も高いが、水素を発生させる反応が長続きしないのは明らかに見て取れる。２％（w/w）とは、特開2013-253036の実施例７による、樹脂組成物中２％（w/w）の水素化マグネシウムを含有するポリエチレンチップの結果の引用である。これによると溶存水素濃度が低く２４時間以後の濃度は限りなく０に近いものと予測できる。１００％（w/w）とは、本発明における１００％純粋水素化マグネシウムの固体によるものであり、効果が期待できる溶存水素濃度のまま７２時間（３日）後まで水素を発生させる反応が長続きし、粉末のみの時よりも、より微細な気泡が発生できることがわかった。
【００１９】
図２と図３に示すように、固形化された水素化マグネシウムのペレットについて、一辺（d）が５mm〜３０mmである場合において１００％純粋水素化マグネシウムの固体で、水素を３日間程度安定して放出する高さ（t）と形状との関係について円筒形状水素化マグネシウムペレット１と立方体水素化マグネシウムペレット２の２種類で実験を行った。
【００２０】
その結果、図２と図３に示すように高さ（t）が６mmから３０mm以内（斜線範囲）であることで良好な結果が得られた。この実験結果と、水素発生状態を観察した結果、固形化されたペレットは、まず表面が水と接触する為、全周が微細な水素の気泡で覆われる。この時、水素の気泡がバリアとなって水がペレット内部へ侵入するのを妨げている。時間が経過するに従いペレット表面の水との反応が進み、水素の気泡の発生量が漸次低減する。水素気泡の発生が低減するとバリアとなって水の浸入を防いでいた水素気泡の層が壊れ、水がペレット内部へと侵入しやすくなり、漸次ペレット内部へ侵入し、新たに水素化マグネシウムと反応を起こし水素の気泡を発生させる。この時、ペレット内部で発生した水素気泡は既に反応を終了した層を経て外部に放出されることになり、前記層を通過する時点で水素気泡はより微細な水素気泡に分断され、最終的にペレット表面から放出される。このことにより、固形化されたペレットの方が、同量の粉末よりも長時間水素を発生せしめることが可能になり、且つ、粉末のみに比べて、より微細な気泡を発生できる。つまり、長時間にわたる水素の溶存量が増えるということである。
【００２１】
形状においては、円筒形に比べ立方体に成形した方が無駄が出ない分、水素発生量が多く優位であることがわかった。
【００２２】
また、実験中にペレットの角部分が破損しやすいことに気が付いた。その破損部分が粉細化することにより、水素化マグネシウムと水との反応が過剰になり急激な水素発生をひきおこしてしまう。したがって、これを抑制し長時間にわたり水素を発生させるために、破損を極力減らさなければならないことがわかった。
【００２３】
破損率を下記式（２）で定義し、図４に示すように立方体に形成したペレットについて、面取り半径（Ｒ）の違いによる破損率を比較する実験を行った。
2017031093.tif 000003
【００２４】
その結果、面取り半径（Ｒ）は１mmから５mm以内（斜線範囲）が有効であり、図４に示すように斜線部の範囲が破損が少なく、特に（Ｒ）が３mmないし５mmの場合に顕著な効果を示した。
【符号の説明】
【００２５】
１  円筒形状水素化マグネシウムペレット
２  立方体水素化マグネシウムペレット
【図１】
2017031093.tif 000004
【図２】
2017031093.tif 000005
【図３】
2017031093.tif 000006
【図４】
2017031093.tif 000007